СПОСОБ ИЗГОТОВЛЕНИЯ ТВЕРДОЙ ПОЛИУРЕТАН-ПОЛИИЗОЦИАНУРАТНОЙ ПЕНЫ

1. Способ изготовления твердой полиуретан-полиизоциануратной пены С, содержащий стадию проведения реакции
(I) преполимера В с концевыми изоцианатными группами с
(II) активирующей добавкой А, содержащей по меньшей мере один катализатор тримеризации А1 и по меньшей мере одно пенообразующее вещество A3,
в реакционной смеси, до образования пены, отличающийся тем, что
- применяют преполимер В с концевыми изоцианатными группами, полученный в результате реакции изоцианата В1, который имеет среднее количество изоцианатных функциональных групп, составляющее от ≥2,3 до ≤2,9, с полиольным компонентом В2, и
- активирующая добавка А содержит воду в качестве пенообразующего вещества A3 в количестве, которое составляет от ≥5 мас.% до ≤50 мас.%,
- изоцианатный индекс в реакционной смеси находится в диапазоне, который составляет от ≥400 до ≤1500,
- содержание изоцианата преполимера В находится в диапазоне, который составляет от ≥21 мас.% до ≤30 мас.%, из расчета общей массы преполимера В, и
- где в реакции преполимера В и активирующей добавки А достигают доли превращения в полиизоцианурат, которая составляет ≤75%.
2. Способ в соответствии с п. 1, где реакционная смесь не содержит каких-либо полиолов, которые обладают числом ОН, составляющим <400 мг КОН/г.
3. Способ в соответствии с п. 1 или 2, где реакционная смесь не содержит огнестойкой добавки А5.
4. Способ в соответствии с п. 1 или 2, где способ содержит дополнительную стадию нанесения реакционной смеси на подложку с помощью распыления.
5. Способ в соответствии с п. 1 или 2, где преполимер В и активирующую добавку А по отдельности вводят извне в канал распыления сопла через входные отверстия и смешивают в канале распыления, при этом канал распыления имеет по меньшей мере один уровень смешивания, в который через по меньшей мере один расположенный по касательной газовый канал вводят по меньшей мере один смешанный газ.
6. Способ в соответствии с п. 1 или 2, где преполимер В с концевыми изоцианатными группами получают по меньшей мере из одного изоцианата В1, выбранного из группы, состоящей из толуолдиизоцианата, дифенилметандиизоцианата, гексаметилендиизоцианата, диизоцианато-дициклогексилметана и изофорондиизоцианата, и по меньшей мере одного полиольного компонента В2, содержащего по меньшей мере один сложный полиэфир полиола или простой полиэфир полиола.
7. Способ в соответствии с п. 1 или 2, где в качестве простого полиэфира полиола применяют по меньшей мере один продукт присоединения оксида стирола, этиленоксида, пропиленоксида, бутиленоксида и/или эпихлорогидрина по ди- или полифункциональных исходных молекулах.
8. Способ в соответствии с п. 1 или 2, где катализатор тримеризации А1 выбирают из группы, состоящей из ацетата олова(II), октоата олова(II), этилгексоата олова(II), лаурата олова(II), диацетата дибутилолова, дилаурата дибутилолова, малеата дибутилолова и/или диацетата диоктилолова, трис-(N,N-диметиламинопропил)-с-гексагидротриазина, гидроксида тетраметиламмония, гидроксида натрия, N-[(2-гидрокси-5-нонилфенил)метил]-N-метиламиноацетата натрия, ацетата натрия, октоата натрия, ацетата калия и/или октоата калия или смесей упомянутых выше катализаторов.
9. Твердая полиуретан-полиизоциануратная пена С, которая может быть получена посредством способа в соответствии с любым из пп. 1-8.
10. Твердая полиуретан-полиизоциануратная пена С в соответствии с п. 9, где твердая полиуретан-полиизоциануратная пена С имеет высоту пламени, составляющую ≤150 мм, которую определяют при испытании на огнестойкость/на границу воспламенения в соответствии с DIN 4102-1, и/или где твердая полиуретан-полиизоциануратная пена С имеет высоту пламени, составляющую ≤150 мм, которую определяют при испытании на огнестойкость/на поверхность воспламенения в соответствии с DIN 4102-1.
11. Твердая полиуретан-полиизоциануратная пена С в соответствии с п. 9 или 10, где твердая полиуретан-полиизоциануратная пена С имеет коэффициент теплопроводности, составляющий ≤32 мВт/(м×К), который определяют в соответствии с DIN 52616.
12. Твердая полиуретан-полиизоциануратная пена С в соответствии с п. 9 или 10, где твердая полиуретан-полиизоциануратная пена С имеет прочность при сжатии, составляющую ≥0,20 МПа, которую определяют в соответствии с DIN 826.
13. Применение твердой полиуретан-полиизоциануратной пены С в соответствии с любым из пп. 9-12 при изготовлении теплоизолирующих структурных элементов.
14. Теплоизолирующий структурный элемент, содержащий твердую полиуретан-полиизоциануратную пену С в соответствии с любым из пп. 9-12.